(57)【特許請求の範囲】
【請求項１】
金属部材の表面に陽極酸化処理を施して、マイクロポアが存在する陽極酸化皮膜を形成させる陽極酸化処理工程と、前記陽極酸化処理工程の後、前記陽極酸化皮膜の表面に、親水化処理および疎水化処理のいずれかの表面処理を施し、前記表面特性を付与する表面処理工程と、
前記表面処理工程の後、前記マイクロポアを反応触媒活性を有する金属で封孔する封孔処理工程とを含む金属粒子型反応触媒の製造方法。
【請求項２】
微小リアクターの内部に、マイクロポアが存在する金属部材のマイクロポア内に反応触媒活性を有する金属が封孔されている金属粒子型反応触媒を設置することを特徴とする触媒反応装置。
【発明の詳細な説明】
【技術分野】
【０００１】
本発明は、マイクロポアが存在する金属部材のマイクロポア内に反応触媒活性を有する金属が封孔されている金属粒子型反応触媒およびその製造方法並びに該触媒を用いた有機合成反応装置に関する。
【背景技術】
【０００２】
金属および半導体の薄膜、細線、ドット等の技術領域では、ある特徴的な長さより小さいサイズにおいて自由電子の動きが閉じ込められることにより、電気的、光学的および化学的に特異な現象が見られることが知られている。このような現象は「量子力学的サイズ効果（量子サイズ効果）」と呼ばれている。このような特異な現象を応用した機能性材料の研究開発が、現在、盛んに行なわれている。具体的には、数百ｎｍより微細な構造を有する材料が、「微細構造体」または「ナノ構造体」と称されており、機能性材料開発の対象の一つとされている。
【０００３】
こうした微細構造体の作製方法としては、例えば、フォトリソグラフィ、電子線露光、Ｘ線露光等の微細パターン形成技術を初めとする半導体加工技術によって直接的にナノ構造体を作製する方法が挙げられる。
【０００４】
中でも、規則的な微細構造を有するナノ構造体を作製する方法についての研究が注目され、多く行われている。
例えば、自己規制的に規則的な構造が形成される方法として、電解液中でアルミニウムに陽極酸化処理を施して得られる陽極酸化アルミナ膜（陽極酸化皮膜）が挙げられる。陽極酸化皮膜には、数ｎｍ程度から数百ｎｍ程度の直径を有する複数の微細孔（マイクロポア）が規則的に形成されることが知られている。この陽極酸化皮膜の自己規則化を用い、完全に規則的な配列を得ると、理論的には、マイクロポアを中心に底面が正六角形である六角柱のセルが形成され、隣接するマイクロポアを結ぶ線が正三角形を成すことが知られている。
例えば、非特許文献１には、マイクロポアを有する陽極酸化皮膜が記載されている。また、非特許文献２には、陽極酸化皮膜には、酸化の進行に伴って、細孔が自然形成されることが記載されている。また、非特許文献３では、多孔質酸化皮膜をマスクとしてＳｉ基板上にＡｕドットアレイを形成することも提案されている。
【０００５】
陽極酸化皮膜の材料としての最大の特徴は、複数のマイクロポアが、基板表面に対してほぼ垂直方向に、ほぼ等間隔に平行に形成されたハニカム構造を採る点にあるとされている。これに加え、ポア径、ポア間隔およびポア深さを比較的自由に制御することができる点もほかの材料にない特徴であるとされている（非特許文献３参照。）。
【０００６】
陽極酸化皮膜の応用例としては、ナノデバイス、磁気デバイス、発光体等の種々のデバイス類が知られている。例えば、特許文献１には、磁気デバイスとして磁性金属であるＣｏ、Ｎｉをマイクロポア内に充填したり、発光材料であるＺｎＯをマイクロポア内に充填したり、バイオセンサーとして酵素／抗体をマイクロポア内に充填したりした応用例が記載されている。
【０００７】
更に、バイオセンシングの分野では、特許文献２に、陽極酸化皮膜のマイクロポアの内部に金属を充填した構造体を用いて、ラマン分光分析用の試料台とする例が記載されている。
ラマン散乱は、入射光（光子）が粒子に当たって散乱する際に、粒子と非弾性衝突を起こして、エネルギーを変化させる散乱である。ラマン散乱光は、分光分析の手法として用いられるが、分析の感度および精度の向上のため、測定に用いる散乱光の強度を増強させることが課題となっている。
ラマン散乱光を増強させる現象としては、表面増強共鳴ラマン散乱（ＳＥＲＲＳ：Ｓｕｒｆａｃｅ−Ｅｎｈａｎｃｅｄ  Ｒｅｓｏｎａｎｃｅ  Ｒａｍａｎ  Ｓｃａｔｔｅｒｉｎｇ）現象が知られている。この現象は、金属電極、ゾル、結晶、蒸着膜、半導体等の表面上に吸収されたある種の分子の散乱が、溶液中に比べて増強される現象であり、特に、金または銀で、１０11〜１０14倍の顕著な増強効果が見られる。ＳＥＲＲＳ現象の発生メカニズムは、現時点では解明されていないが、表面プラズモン共鳴が影響を与えていると考えられている。特許文献２においても、ラマン散乱強度を増強させる手段として、プラズモン共鳴の原理を利用することが記載されている。
【０００８】
一方、化学分野においては、非特許文献４に記載されるように、有機化合物の酸化反応や還元反応の触媒として、金属または金属酸化物微粒子をナノ微粒子にすることで特別な触媒活性を有する。また、これらの触媒はプラスチックの合成などの化学工業や自動車の排ガス浄化などの環境保全に利用されることも近年では珍しくない。このようなナノ微粒子触媒には、触媒活性を制御するために規則正しい径で、かつ粒子どうしが融着せず安定なナノ粒子構造を保持することが必要であるが、現時点では、実験室レベルの製作は可能であるが、工業的に利用でいるような量産化に対しては、大きな課題を抱えている。
【０００９】
【特許文献１】特開２０００−３１４６２号公報
【特許文献２】特開２００３−２６８５９２号公報
【非特許文献１】Ｈ．Ｍａｓｕｄａ  ｅｔ．ａｌ．，Ｊｐｎ．Ｊ．Ａｐｐｌ．Ｐｈｙｓ．，Ｖｏｌ．３７（１９９８），ｐｐ．Ｌ１３４０−１３４２，Ｐａｒｔ２，Ｎｏ．１１Ａ，１  Ｎｏｖｅｍｂｅｒ  １９９８（Ｆｉｇ．２．）
【非特許文献２】「表面技術便覧」、（社）表面技術協会編（１９９８）、日刊工業新聞社、ｐ．４９０−５５３
【非特許文献３】益田秀樹，「陽極酸化アルミナにもとづく高規則性メタルナノホールアレー」，固体物理，１９９６年，第３１巻，第５号，ｐ．４９３−４９９
【非特許文献４】春田正毅、「金超微粒子の新しい触媒機能」、現代化学，  １９９８年５月  ｐ．４２−４９
【発明の開示】
【発明が解決しようとする課題】
【００１０】
本発明者は、規則正しい粒子径と配向を持った量産化可能な金属粒子型反応触媒およびその製造方法の提供並びに該触媒の効率を最大限に引き出すことができる反応装置の提供を目的とする。
【課題を解決するための手段】
【００１１】
本発明者は、金属粒子型反応触媒について、鋭意研究した結果、マイクロポアが存在する金属部材のマイクロポア内に反応触媒活性を有する金属を封入することで、規則正しい粒子径と配向を持った量産化可能な金属粒子型反応触媒およびその製造方法を見出すと共に、該触媒を微小リアクター内部に用いることで、さらに効率的に目的とする反応において転化率を向上できることを見出した。
また、該マイクロポアが存在する金属部材としては、規則正しいマイクロポアを製造できるアルミニウム等の陽極酸化皮膜表面の利用を見出し、さらに、該マイクロポア内で反応触媒活性を有する金、白金および銀等の各種金属をナノ粒子形成させることで、量産化可能な目的の金属粒子型反応触媒を得るに至った。
さらに、該触媒の効率を最大限に引き出す方法として、ｍｍ〜μｍオーダーの流路で構
成される反応空間を持つ微小リアクター内部に該金属粒子型反応触媒を設置することで、目的とする反応において転化率を大幅に向上できることを見出した。
【００１２】
即ち、本発明は、以下の〔１〕、〔２〕を提供する。
〔１〕  金属部材の表面に陽極酸化処理を施して、マイクロポアが存在する陽極酸化皮膜を形成させる陽極酸化処理工程と、前記陽極酸化処理工程の後、前記陽極酸化皮膜の表面に、親水化処理および疎水化処理のいずれかの表面処理を施し、前記表面特性を付与する表面処理工程と、
前記表面処理工程の後、前記マイクロポアを反応触媒活性を有する金属で封孔する封孔処理工程とを含む金属粒子型反応触媒の製造方法。
〔２〕  微小リアクターの内部に、マイクロポアが存在する金属部材のマイクロポア内に反応触媒活性を有する金属が封孔されている金属粒子型反応触媒を設置することを特徴とする触媒反応装置。
本発明は、上記〔１〕、〔２〕に係る発明であるが、以下、参考のため、以下の（１）〜（５）などの他の事項も含めて記載している。
【００１３】
（１）  マイクロポアが存在する金属部材のマイクロポア内に反応触媒活性を有する金属が封孔されていることを特徴とする金属粒子型反応触媒。
（２）（１）のマイクロポアが存在する金属部材が、陽極酸化皮膜を表面に有するアルミニウムであることを特徴とする金属粒子型反応触媒。
（３）（１）の反応触媒活性を有する金属が金、白金、パラジウム、ルテニウム、または銀であることを特徴とする金属粒子型反応触媒。
（４）  金属部材の表面に陽極酸化処理を施して、マイクロポアが存在する陽極酸化皮膜を形成させる陽極酸化処理工程と、前記陽極酸化処理工程の後、前記陽極酸化皮膜の表面に、親水化処理および疎水化処理のいずれかの表面処理を施し、前記表面特性を付与する表面処理工程と、前記表面処理工程の後、前記マイクロポアを反応触媒活性を有する金属で封孔する封孔処理工程とを含む、金属粒子型反応触媒の製造方法。
（５）  微小リアクターの内部に請求項１記載の金属粒子型反応触媒を設置することを特徴とする触媒反応装置。
【発明の効果】
【００１４】
本発明の金属粒子型反応触媒は量産化可能であり、酸化反応や還元反応の触媒活性が高くかつ触媒能保持時間も長い。また、微小リアクターとの組み合わせにより反応転化率も著しく向上する。また、本発明の金属粒子型反応触媒は各種化学プラントや自動車のマフラー等への応用が可能である。
【発明を実施するための最良の形態】
【００１５】
以下に、本発明を詳細に説明する。
＜マイクロポアが存在する金属部材＞
マイクロポアが存在する金属部材とは、マイクロポアを表面に有する金属部材であれば特に制限なく利用できるが、量産性を考慮すると陽極酸化皮膜を表面に有するアルミニウム、タンタル、ニオブ、チタン、ハフニウム、ジルコニウム、亜鉛、タングステン、ビスマス、アンチモン等のバルブ金属が挙げられ、さらに、この中でもマイクロポア径の制御が容易であることから陽極酸化皮膜を表面に有するアルミニウムが好適である。
【００１６】
＜マイクロポアが存在する金属部材の具体例＞  
ここではアルミニウムの場合を例にあげて説明するが、他の金属でも同様である。
本発明に用いられる陽極酸化皮膜を表面に有するアルミニウム部材は、アルミニウム表面を有する部材の表面に陽極酸化処理を施して得ることができる。
アルミニウム表面を有する部材は、特に限定されず、例えば、低純度のアルミニウム（例えば、リサイクル材料）に高純度アルミニウムを蒸着させた基板等のアルミニウム基板；シリコンウエハー、石英、ガラス等の表面にスパッタリング、蒸着、ＣＶＤ、電着、化学めっき、電気めっき等の方法により高純度アルミニウムを被覆させた基板；アルミニウム箔をラミネートした基板が挙げられる。
【００１７】
アルミニウム箔をラミネートした基板は、樹脂基板等の基板上に、アルミニウム箔を接着剤を用いた接着層を介して設けることにより得られる。
【００１８】
用いられる接着剤の具体例としては、芳香族ポリエーテル系１液湿気硬化型接着剤（例えば、ＳＦ１０２ＲＡ、大日本インキ化学工業社製）；芳香族ポリエーテル系２液硬化型接着剤（例えば、２Ｋ−ＳＦ−３０２Ａ／ＨＡ５５０Ｂ、大日本インキ化学工業社製）；
脂肪族ポリエステル系２液硬化型接着剤（例えば、２Ｋ−ＳＦ−２５０Ａ／ＨＡ２８０Ｂ、大日本インキ化学工業社製）；水性ドライラミネート用接着剤（例えば、ＷＳ３０５Ａ／ＬＢ−６０、ＷＳ２０１Ａ／ＬＢ−６０、ＷＳ３２５Ａ／ＬＪ−５５、ＷＳ３５０Ａ／ＬＡ−１００、ＷＳ−３２０Ａ、いずれも大日本インキ化学工業社製）；有機溶剤型ドライラミネート用接着剤（例えば、ＬＸ−７４７Ａ／ＫＸ−７５、ＬＸ−８８Ｈ（Ｔ）／ＫＷ−７５、ＬＸ−７３２／ＫＲＸ−９０、いずれも大曰本インキ化学工業社製）；エポキシ系の１液型熱硬化型接着剤（例えば、ＥＰ１０６、ＥＰ１３８、ＥＰ１６０、ＥＰ１７０、ＥＰ１７１、いずれもセメダイン社製）；アクリル系オリゴマー（ＳＧＡ）等の１液型嫌気硬化型接着剤（例えば、Ｙ−８００シリーズ、Ｙ−８０５ＧＨ、いずれもセメダイン社製）；特殊シリコーン変性ポリマー系１液型弾性接着剤（例えば、スーパーＸ、セメダイン社製）；フェノール樹脂とブタジエンまたはアクリロニトリルゴムとの混合体、フェノール樹脂とポリ酢酸ビニル、ポリビニルアセタール、ポリビニルブチラールまたはポリビニルホルマールとの各種混合体、フェノール樹脂とエポキシとの混合体等のフェノール樹脂複合ポリマー系接着剤；２液型縮合反応型接着剤；エポキシ、イソシアネート等の２液型付加反応型接着剤；アクリル系オリゴマー（ＳＧＡ）等の２液型ラジカル重合型接着剤；ポリイミド、ポリエステル、ポリオレフィン等の熱溶融型接着剤；ゴム、ポリアクリル酸エステル等の感圧型接着剤；２−シアノアクリル酸エステルを主成分とする１液型の常温硬化接着剤；２−シアノアクリル酸メチル系接着剤；２−シアノアクリル酸エチル系接着剤（例えば、アロンアルファ、東亜合成化学社製）、α−シアノアクリレート系接着剤（例えば、３０００ＤＸシリーズ、セメダイン社製）が挙げられる。
【００１９】
接着層の厚さは、３〜５０μｍであるのが好ましく、５〜２０μｍであるのがより好ましく、１０〜２０μｍであるのが更に好ましい。接着層の厚さは、例えば、破断面をＳＥＭで観察する方法により求めることができる。
【００２０】
接着層の上に、アルミニウム箔が設けられる。アルミニウム箔の厚さは、１〜１０μｍであるのが好ましく、１〜５μｍであるのがより好ましく、２〜４μｍであるのが更に好ましい。
【００２１】
後述するように、自己規則化法により本陽極酸化処理（アイクロポアを形成させる陽極酸化処理）の起点となる窪みを形成させる場合には、アルミニウム表面を有する部材自体に、ある程度の厚さが必要であるため、アルミニウム基板が好ましい。
【００２２】
アルミニウム部材のうち、陽極酸化処理により陽極酸化皮膜を設ける表面は、アルミニウム純度が、９９．５質量％以上であるのが好ましく、９９．８０質量％以上であるのがより好ましく、また、９９．９９質量％未満であるのが好ましく、９９．９５質量％以下であるのがより好ましい。アルミニウム純度が９９．５質量％以上であると、ポア配列の規則性が十分となり、９９．９９質量％未満であると安価に製造することができる。
【００２３】
アルミニウム部材の表面は、あらかじめ脱脂処理および鏡面仕上げ処理を施されるのが好ましい。
【００２４】
＜脱脂処理＞
脱脂処理は、酸、アルカリ、有機溶剤等を用いて、アルミニウム表面に付着した、ほこり、脂、樹脂等の有機成分等を溶解させて除去し、有機成分を原因とする後述の各処理における欠陥の発生を防止することを目的として行われる。
脱脂処理には、従来公知の脱脂剤を用いることができる。具体的には、例えば、市販されている各種脱脂剤を所定の方法で用いることにより行うことができる。
【００２５】
中でも、以下の各方法が好適に例示される。
各種アルコール、各種ケトン、ベンジン、揮発油等の有機溶剤を常温でアルミニウム表面に接触させる方法（有機溶剤法）；石けん、中性洗剤等の界面活性剤を含有する液を常温から８０℃までの温度でアルミニウム表面に接触させ、その後、水洗する方法（界面活性剤法）；濃度１０〜２００ｇ／Ｌの硫酸水溶液を常温から７０℃までの温度でアルミニウム表面に３０〜８０秒間接触させ、その後、水洗する方法；濃度５〜２０ｇ／Ｌの水酸化ナトリウム水溶液を常温でアルミニウム表面に３０秒間程度接触させつつ、アルミニウム表面を陰極にして電流密度１〜１０Ａ／ｄｍ2の直流電流を流して電解し、その後、濃
度１００〜５００ｇ／Ｌの硝酸水溶液を接触させて中和する方法；各種公知の陽極酸化処理用電解液を常温でアルミニウム表面に接触させつつ、アルミニウム表面を陰極にして電流密度１〜１０Ａ／ｄｍ2の直流電流を流して、または、交流電流を流して電解する方法
；濃度１０〜２００ｇ／Ｌのアルカリ水溶液を４０〜５０℃でアルミニウム表面に１５〜６０秒間接触させ、その後、濃度１００〜５００ｇ／Ｌの硝酸水溶液を接触させて中和する方法；軽油、灯油等に界面活性剤、水等を混合させた乳化液を常温から５０℃までの温度でアルミニウム表面に接触させ、その後、水洗する方法（乳化脱脂法）；炭酸ナトリウム、リン酸塩類、界面活性剤等の混合液を常温から５０℃までの温度でアルミニウム表面に３０〜１８０秒間接触させ、その後、水洗する方法（リン酸塩法）。
【００２６】
脱脂処理は、アルミニウム表面の脂分を除去しうる一方で、アルミニウムの溶解がほとんど起こらない方法が好ましい。この点で、有機溶剤法、界面活性剤法、乳化脱脂法、リン酸塩法が好ましい。
【００２７】
＜鏡面仕上げ処理＞
鏡面仕上げ処理は、アルミニウム部材の表面の凹凸をなくして、後述する電着法等による封孔処理の均一性や再現性を向上させるために行われる。アルミニウム部材の表面の凹凸としては、例えば、アルミニウム部材が圧延を経て製造されたものである場合における、圧延時に発生した圧延筋が挙げられる。
本発明において、鏡面仕上げ処理は、特に限定されず、従来公知の方法を用いることができる。例えば、機械研磨、化学研磨、電解研磨が挙げられる。
機械研磨としては、例えば、各種市販の研磨布で研磨する方法、市販の各種研磨剤（例えば、ダイヤ、アルミナ）とバフとを組み合わせた方法が挙げられる。具体的には、研磨剤を用いる方法に於いて、用いる研磨剤を粗い粒子から細かい粒子へと経時的に変更して行う方法が好適に例示される。この場合、最終的に用いる研磨剤としては、＃１５００のものが好ましい。これにより、光沢度を５０％以上（圧延アルミニウムである場合、その圧延方向および幅方向ともに５０％以上）とすることができる。
【００２８】
化学研磨としては、例えば、「アルミニウムハンドブック」，第６版，（社）日本アルミニウム協会編，２００１年，ｐ．１６４−１６５に記載されている各種の方法が挙げられる。
また、リン酸−硝酸法、Ａｌｕｐｏｌ  Ｉ、Ａｌｕｐｏｌ  Ｖ、Ａｌｃｏａ  Ｒ５、Ｈ3ＰＯ4−ＣＨ3ＣＯＯＨ−Ｃｕ法、Ｈ3ＰＯ4−ＨＮＯ3−ＣＨ3ＣＯＯＨ法が好適に挙げられる。中でも、リン酸−硝酸法、Ｈ3ＰＯ4−ＣＨ3ＣＯＯＨ−Ｃｕ法、Ｈ3ＰＯ4−ＨＮＯ3−ＣＨ3ＣＯＯＨ法が好ましい。
化学研磨により、光沢度を７０％以上（圧延アルミニウムである場合、その圧延方向および幅方向ともに７０％以上）とすることができる。
【００２９】
電解研磨としては、例えば、「アルミニウムハンドブック」，第６版，（社）日本アルミニウム協会編，２００１年，ｐ．１６４−１６５に記載されている各種の方法が挙げられる。
また、米国特許第２７０８６５５号明細書に記載されている方法が好適に挙げられる。
また、「実務表面技術」，ｖｏｌ．３３，Ｎｏ．３，１９８６年，ｐ．３２−３８に記
載されている方法も好適に挙げられる。
電解研磨により、光沢度を７０％以上（圧延アルミニウムである場合、その圧延方向および幅方向ともに７０％以上）とすることができる。
【００３０】
これらの方法は、適宜組み合わせて用いることができる。例えば、研磨剤を用いる方法を、用いる研磨剤を粗い粒子から細かい粒子へと経時的に変更して行い、その後、電解研磨を施す方法が好適に挙げられる。
【００３１】
鏡面仕上げ処理により、例えば、平均表面粗さＲa０．１μｍ以下、光沢度５０％以上の表面を得ることができる。平均表面粗さＲaは、０．０３μｍ以下であるのが好ましく、０．０２μｍ以下であるのがより好ましい。また、光沢度は７０％以上であるのが好ましく、８０％以上であるのがより好ましい。
なお、光沢度は、圧延方向に垂直な方向において、ＪＩＳ  Ｚ８７４１−１９９７の「方法３６０度鏡面光沢」の規定に準じて求められる正反射率である。具体的には、変角光沢度計（例えば、ＶＧ−１Ｄ、日本電色工業社製）を用いて、正反射率７０％以下の場合には入反射角度６０度で、正反射率７０％を超える場合には入反射角度２０度で、測定する。
【００３２】
＜窪みの形成＞
アルミニウム表面を有する部材の表面に陽極酸化処理を施す場合には、マイクロポアを形成させる陽極酸化処理（以下「本陽極酸化処理」ともいう。）の前に、本陽極酸化処理のマイクロポア生成の起点となる窪みを形成させておくことが好ましい。
【００３３】
窪みを形成させる方法は、特に限定されず、例えば、陽極酸化皮膜の自己規則性を利用した自己規則化法、物理的方法、粒子線法、ブロックコポリマー法、レジスト干渉露光法が挙げられる。
【００３４】
＜自己規則化法＞
自己規則化法は、陽極酸化皮膜のマイクロポアが規則的に配列する性質を利用し、規則的な配列をかく乱する要因を取り除くことで、規則性を向上させる方法である。具体的には、高純度のアルミニウムを使用し、電解液の種類に応じた電圧で、長時間（例えば、数時間から十数時間）かけて、低速で陽極酸化皮膜を形成させ、その後、この陽極酸化皮膜を溶解させて除去する脱膜処理を行う。
この方法においては、ポア径は電圧に依存するので、電圧を制御することにより、ある程度所望のポア径を得ることができる。
【００３５】
自己規則化法の代表例としては、Ｊ．Ｅｌｅｃｔｒｏｃｈｅｍ．Ｓｏｃ．Ｖｏｌ．１４４，Ｎｏ．５，Ｍａｙ  １９９７，ｐ．Ｌ１２８（非特許文献５）、Ｊｐｎ．Ｊ．Ａｐｐｌ．Ｐｈｙｓ．Ｖｏｌ．３５（１９９６）Ｐｔ．２，Ｎｏ．１Ｂ，Ｌ１２６（非特許文献６）、Ａｐｐｌ．Ｐｈｙｓ．Ｌｅｔｔ，Ｖｏｌ．７１，Ｎｏ．１９，１０  Ｎｏｖ  １９９７，ｐ．２７７１（非特許文献７）、上記非特許文献１が知られている。具体的には、以下に示される条件で、自己規則化法を行っている。
【００３６】
０．３ｍｏｌ／Ｌ硫酸、０℃、２７Ｖ、４５０分（非特許文献５）
０．３ｍｏｌ／Ｌ硫酸、１０℃、２５Ｖ、７５０分（非特許文献５）
０．３ｍｏｌ／Ｌシュウ酸、１７℃、４０Ｖ、６００分；その後、ポアワイド処理（６重量％リン酸および１．８重量％クロム酸含有液、６０℃、８４０分）（非特許文献６）
０．３ｍｏｌ／Ｌシュウ酸、１７℃、４０〜６０Ｖ、３６分；その後、ポアワイド処理（５重量％リン酸、３０℃、７０分）（非特許文献７）
０．０４ｍｏｌ／Ｌシュウ酸、３℃、８０Ｖ、膜厚３μｍ；その後、ポアワイド処理（
５重量％リン酸、３０℃、７０分）（非特許文献７）
０．３ｍｏｌ／Ｌリン酸、０℃、１９５Ｖ、９６０分；その後、ポアワイド処理（１０重量％リン酸、２４０分）（非特許文献１）
【００３７】
また、これらの公知文献に記載されている方法では、陽極酸化皮膜を溶解させて除去する脱膜処理に、５０℃程度のクロム酸とリン酸の混合水溶液を用いて、１２時間以上をかけている。なお、沸騰した水溶液を用いて処理すると、規則化の起点が破壊され、乱れるので、沸騰させないで用いる。
自己規則化陽極酸化皮膜は、アルミニウム部分に近くなるほど規則性が高くなってくるので、脱膜して、アルミニウム部分に残存した陽極酸化皮膜の底部分を表面に出して、規則的な窪みを得る。したがって、脱膜処理においては、アルミニウムは溶解させず、酸化アルミニウムである陽極酸化皮膜のみを溶解させる。
【００３８】
本発明に用いられる自己規則化陽極酸化処理は、例えば、酸濃度１〜１０質量％の溶液中で、アルミニウム部材を陽極として通電する方法を用いることができる。陽極酸化処理に用いられる溶液としては、硫酸、リン酸、クロム酸、シュウ酸、スルファミン酸、ベンゼンスルホン酸、アミドスルホン酸等を単独でまたは２種以上を組み合わせて用いることができる。
【００３９】
自己規則化陽極酸化処理の条件は、使用される電解液によって種々変化するので一概に決定され得ないが、一般的には電解液濃度１〜１０質量％、液温０〜２０℃、電流密度０．１〜１０Ａ／ｄｍ2、電圧１０〜２００Ｖ、電解時間２〜２０時間であるのが適当である。
自己規則化陽極酸化皮膜の膜厚は、１０〜５０μｍであるのが好ましい。
【００４０】
本発明においては、自己規則化陽極酸化処理は、１〜１６時間であるのが好ましく、２〜１２時間であるのがより好ましく、２〜７時間であるのが更に好ましい。
また、脱膜処理は、０．５〜１０時間であるのが好ましく、２〜１０時間であるのがより好ましく、４〜１０時間であるのが更に好ましい。
【００４１】
このように、自己規則化法により、陽極酸化皮膜を形成させた後、これを溶解させて除去し、再度、同一の条件で後述する本陽極酸化処理を行うと、ほぼ真っ直ぐなマイクロポアが、膜面に対してほぼ垂直に形成される。
【００４２】
上記自己規則化法で用いられる脱膜処理について説明する。脱膜処理としては化学溶解法や逆電解剥離法などが挙げられる。
（化学溶解法）
脱膜処理は陽極酸化皮膜を溶解させるが、金属アルミを溶解させる能力が低い化学物質の水溶液を適宜選択し、浸漬処理条件を適宜調整して用いることができる。このような化学物質の例としては、過マンガン酸（塩）、クロム酸および関連化合物、硝酸および関連化合物、ハロゲン、過酸化物、ぺルオクソ酸、硫酸類、酸素酸（塩）、過塩素酸塩類等の酸化剤が挙げられる。これらの酸化剤は浸漬処理条件を適宜調整することで、金属アルミと接した際に、腐食抑制皮膜が形成され、金属アルミの腐食を抑制可能することができる。中でも、クロム酸が好ましく用いられる。
水溶液中の上記化学物質の好ましい濃度範囲は８〜４０ｇ／ｌ、より好ましくは１０〜３０ｇ／ｌ、最も好ましくは１５〜２５ｇ／ｌである。また好ましい温度範囲は３０〜９８℃、より好ましくは３５〜８０℃、最も好ましくは４０〜６０℃であり、浸漬時間として好ましくは１時間から２４時間、より好ましくは３時間〜１８時間、最も好ましくは７時間〜１４時間である。なお、陽極酸化皮膜の溶解促進の為、燐酸を適宜添加する事が好ましく、その場合の燐酸の好ましい濃度範囲は３０〜１２０ｇ／ｌ、より好ましくは４０〜９０ｇ／ｌ、最も好ましくは６０〜８０ｇ／ｌである。
【００４３】
（逆電解剥離法）
化学溶解法の代わりに電解液中で、陽極酸化する際に使用した陽極に対向する陰極にサンプルを取りつけ、逆電解する事で、アルミと陽極酸化皮膜界面に水素ガスを発生させ、ガスの圧力によって剥離させる事で、規則配列した起点の配列を維持しながら剥離が可能となる。電解液は純水にイオンを添加し、電気導電性を向上させる効果が必要である。陽極酸化時に使用した電解液を使用する事も可能であるが、剥離後に残留した酸性水溶液がアルミ基板を溶解させ、規則配列した起点を溶解してしまう場合があり、ｐＨとしては、弱酸性の水溶液が好ましい。
好ましい電解液の種類は例えば、硫酸電解浴で生成した陽極酸化皮膜の場合には、硫酸アルミ、蓚酸浴で生成した蓚酸アルミ等のアルミニウム塩の水溶液が好ましい。
好ましい濃度範囲は０．５〜２０ｇ／ｌであり、より好ましくは０．８〜１０ｇ／ｌ、最も好ましくは１〜５ｇ／ｌである。好ましいｐＨ範囲は５〜１であり、より好ましくは４．５〜２、最も好ましくは４〜３である。好ましい電気伝導度の範囲は０．１〜５０ｍＳ／ｃｍであり、より好ましくは０．５〜４０ｍＳ／ｃｍ、最も好ましくは１〜１０ｍＳ／ｃｍである。好ましい温度範囲は２℃〜４０℃であり、より好ましくは１０℃〜３５℃、最も好ましくは１５℃〜３３℃である。
【００４４】
＜物理的方法＞
物理的方法としては、例えば、プレスパターニングを用いる方法が挙げられる。具体的には、複数の突起を表面に有する基板をアルミニウム表面に押し付けて窪みを形成させる方法が挙げられる。例えば、特開平１０−１２１２９２号公報に記載されている方法を用いることができる。
また、アルミニウム表面にポリスチレン球を稠密状態で配列させ、その上からＳｉＯ2を蒸着した後、ポリスチレン球を除去し、蒸着されたＳｉＯ2をマスクとして基板をエッチングして窪みを形成させる方法も挙げられる。
【００４５】
＜粒子線法＞
粒子線法は、アルミニウム表面に粒子線を照射して窪みを形成させる方法である。粒子線法は、窪みの位置を自由に制御することができるという利点を有する。
粒子線としては、例えば、荷電粒子ビーム、集束イオンビーム（ＦＩＢ：Ｆｏｃｕｓｅｄ  Ｉｏｎ  Ｂｅａｍ）、電子ビームが挙げられる。
粒子線法としては、例えば、特開２００１−１０５４００号公報に記載されている方法を用いることもできる。
【００４６】
＜ブロックコポリマー法＞
ブロックコポリマー法は、アルミニウム表面にブロックコポリマー層を形成させ、熱アニールによりブロックコポリマー層に海島構造を形成させた後、島部分を除去して窪みを形成させる方法である。
ブロックコポリマー法としては、例えば、特開２００３−１２９２８８号公報に記載されている方法を用いることができる。
【００４７】
＜レジスト干渉露光法＞
レジスト干渉露光法は、アルミニウム表面にレジストを設け、レジストに露光および現像を施して、レジストにアルミニウム表面まで貫通した窪みを形成させる方法である。
レジスト干渉露光法としては、例えば、特開２０００−３１５７８５号公報に記載されている方法を用いることができる。
【００４８】
上述した種々の窪みを形成させる方法の中でも、１０ｃｍ角程度以上の大面積にわたっ
て均一に形成することができる点で、自己規則化法、ＦＩＢ法、レジスト干渉露光法が望ましい。
更には、製造コストを考慮すると、自己規則化法が最も好ましい。また、マイクロポアの配列を自由に制御することができる点では、ＦＩＢ法も好ましい。
【００４９】
形成される窪みは、深さが約１０ｎｍ以上であるのが好ましい。また、幅は、所望とするポア径の幅以下であるのが好ましい。
【００５０】
＜本陽極酸化処理＞
上述したように、好ましくはアルミニウム表面に窪みを形成させた後、本陽極酸化処理により、マイクロポアが存在する陽極酸化皮膜を形成させる。
本発明においては、得られた陽極酸化皮膜の表面が、親水性および疎水性のいずれかの表面特性を有する。陽極酸化皮膜の表面にこの表面特性を付与する方法は、特に限定されず、例えば、陽極酸化皮膜を形成させた後、その表面に、親水化処理および疎水化処理のいずれかの表面処理を施し、前記表面特性を付与する方法；親水化剤および疎水化剤のいずれかの処理剤を含有する電解液を用いて陽極酸化処理を施し、陽極酸化皮膜を形成させる方法が挙げられる。
【００５１】
本陽極酸化処理には、従来公知の陽極酸化処理方法を用いることができる。
陽極酸化皮膜を形成させた後に表面処理を施す方法を用いる場合は、上述した自己規則化法と同一の条件で本陽極酸化処理が行われるのが好ましい。
また、直流電圧を一定としつつ、断続的に電流のオンおよびオフを繰り返す方法、直流電圧を断続的に変化させつつ、電流のオンおよびオフを繰り返す方法も好適に用いることができる。これらの方法によれば、陽極酸化皮膜に微細なマイクロポアが生成するため、特に電着処理により封孔処理する際に、均一性が向上する点で、好ましい。
上述した電圧を断続的に変化させる方法においては、電圧を順次低くしていくのが好ましい。これにより、陽極酸化皮膜の電気抵抗を下げることが可能になり、後に電着処理を行う場合に、均一化することができる。
【００５２】
本陽極酸化処理を低温で行うと、マイクロポアの配列が規則的になり、また、ポア径が均一になる。
陽極酸化皮膜の膜厚は、封孔のしやすさの点で、ポア径の０．５〜１０倍であるのが好ましく、１〜８倍であるのがより好ましく、１〜５倍が更に好ましい。
ポア径は、後に封孔処理として電着処理を行う場合には、１０ｎｍ以上であるのが好ましい。
したがって、例えば、前記陽極酸化皮膜の膜厚が０．１〜１μｍであり、マイクロポアの平均ポア径が０．０１〜０．５μｍであるのは、好ましい態様の一つである。
【００５３】
平均ポア密度は５０〜１５００個／μｍ2であるのが好ましい。
【００５４】
マイクロポアの占める面積率は、２０〜５０％であるのが好ましい。
マイクロポアの占める面積率は、アルミニウム表面の面積に対するマイクロポア開口部面積の合計の割合である。マイクロポアの占める面積率の算出においては、マイクロポアには、金属により封孔されているものもいないものも含まれる。具体的には、封孔処理前に表面空隙率を測定して求められる。
【００５５】
処理剤を含有する電解液を用いて陽極酸化処理を施す方法を用いる場合、電解液に処理剤として後述する親水化剤および疎水化剤のいずれかを含有させる以外は、上記と同様の方法により陽極酸化処理を行うことができる。
【００５６】
親水化剤としては、例えば、親水性無機微粒子、水溶性樹脂が挙げられる。
親水性無機微粒子としては、具体的には、例えば、コロイダルシリカ（例えば、スノーテックスＳＴ−Ｏ、日産化学工業社製、ＳｉＯ2含有量２０質量％、粒子径１０〜２０ｎ
ｍ、ｐＨ２．０〜４．０）、コロイダルアルミナ（例えば、アルミナゾル５００、日産化学工業社製、Ａｌ2Ｏ3含有量２０質量％、ＮＯ3含有量１質量％以下、ベーマイト板状結
晶、硝酸安定型；アルミナゾル２００、日産化学工業社製、Ａｌ2Ｏ3含有量１０質量％、ＣＨ3ＣＯＯＨ含有量３．５質量％以下、羽毛状、酢酸安定型；アルミナゾル１００、日産化学工業社製、Ａｌ2Ｏ3含有量１０質量％、Ｃｌ含有量３質量％以下、羽毛状、塩酸安定型）が挙げられる。
水溶性樹脂としては、具体的には、例えば、ポリビニルアルコール（ＰＶＡ）、ポリアクリル酸（ＰＡＡ）が挙げられる。これらは、例えば、関東化学社製の試薬が入手可能である。
親水化剤は、ゲル化防止のため、液体である場合には、ｐＨが中性であるか、電解液のｐＨをあまり変化させないｐＨであるかが好ましく、固体である場合には、電解液のｐＨをあまり変化させないｐＨであるのが好ましい。
【００５７】
疎水化剤としては、例えば、コロイド状疎水化樹脂；変性スチレン・ブタジエン共重合体および中硬化スチレン系混合ラテックス（例えば、Ｎｉｐｏｌ  ＬＸ４３８Ｃ、日本ゼオン社製、平均粒径１５０ｎｍ、ｐＨ７；Ｎｉｐｏｌ  ＬＸ４３０、日本ゼオン社製、平均粒径１５０ｎｍ、ｐＨ７）等の中性エマルション樹脂；変性スチレン・ブタジエン共重合体系ラテックス（例えば、Ｎｉｐｏｌ  ＬＸ４０７ＡＳ、日本ゼオン社製、平均粒径１００〜１４０ｎｍ、ｐＨ５〜６）、アクリレート系ラテックス（例えば、Ｎｉｐｏｌ  ＬＸ８１６、日本ゼオン社製）等の酸性エマルション樹脂が挙げられる。
【００５８】
また、疎水化剤としては、いわゆる撥水化剤を用いることもできる。撥水化剤としては、例えば、下記式（１）で表される化合物が挙げられる。
【００５９】
Ｒ1−Ｓｉ（Ｒ2）3    （１）
【００６０】
式中、Ｒ1は、置換基を有していてもよい炭素原子数３以上のアルキル基を表す。Ｒ１は直鎖状、分岐状および環状のいずれであってもよい。
直鎖状のアルキル基としては、例えば、プロピル基、ブチル基、ペンチル基、ヘキシル基、ヘプチル基、オクチル基、ノニル基、デシル基が挙げられる。分岐状のアルキル基としては、例えば、イソプロピル基、イソブチル基、イソペンチル基、イソヘキシル基、イソヘプチル基、イソオクチル基、イソノニル基、イソデシル基が挙げられる。環状のアルキル基としては、例えば、シクロプロピル基、シクロブチル基、シクロペンチル基、シクロヘキシル基、シクロヘプチル基、シクロオクチル基、シクロノニル基、シクロデシル基が挙げられる。
【００６１】
上記アルキル基は、置換基を有していてもよく、その置換基は、特に限定されない。例えば、ハロゲン原子、アルキル基、アリル基、アリール基、これらを組み合わせた基が挙げられる。
ハロゲン原子としては、例えば、フッ素、塩素、臭素、ヨウ素原子が挙げられる。アルキル基としては、メチル基、エチル基、上記のＲ１で例示したものと同じものが挙げられる。
中でも、置換基としては、フッ素原子が好ましい。
【００６２】
上記式（１）で表される化合物は、Ｒ1の炭素原子数が多いほど、また、フッ素原子を
置換基として有する場合は、フッ素原子数が多いほど、表面の疎水性を大きすることができる。
【００６３】
Ｒ2は、それぞれ独立に、メトキシ基、エトキシ基またはイソシアネート基を表す。
【００６４】
上記式（１）で表される化合物としては、例えば、アルキルトリメトキシシラン、アルキルトリエトキシシラン、フルオロアルキルトリメトキシシラン、フルオロアルキルトリエトキシシラン、アルキルトリイソシアネートシラン、フルオロアルキルトリイソシアネートシランが挙げられる。
中でも、室温硬化型の撥水化剤であるフルオロアルキルトリメトキシシラン、フルオロアルキルトリエトキシシラン等のフルオロアルキルシラン（ＦＡＳ）；フルオロアルキルトリイソシアネートシランが好適に挙げられる。
【００６５】
親水化剤または疎水化剤を陽極酸化処理に用いられる電解液に含有させる場合、その含有量は電解液全量に対して、１〜３０質量％であるのが好ましく、５〜２０質量％であるのがより好ましい。上記範囲であると、陽極酸化処理の電圧が高くても、焼け（形成した陽極酸化皮膜が部分的に破壊する等の原因によって、電流分布が均一にならずに、破壊部分の一箇所に集中してしまい、陽極酸化反応が全面にわたって進行しない状態）が発生することがなく、均一な陽極酸化処理を施すことができる。
【００６６】
＜ポアワイド処理＞
ポアワイド処理は、本陽極酸化処理後、アルミニウム部材を酸水溶液またはアルカリ水溶液に浸せきさせることにより、陽極酸化皮膜を溶解させ、マイクロポアのポア径を拡大する処理である。
これにより、陽極酸化皮膜マイクロポアの底部分のバリヤー皮膜を溶解させることにより、封孔処理において、金属をマイクロポア内部に選択的に電着させることが可能となる。
【００６７】
ポアワイド処理に酸水溶液を用いる場合は、硫酸、リン酸、硝酸、塩酸等の無機酸またはこれらの混合物の水溶液を用いることが好ましい。酸水溶液の濃度は１〜１０質量％であるのが好ましい。酸水溶液の温度は、２５〜４０℃であるのが好ましい。
ポアワイド処理にアルカリ水溶液を用いる場合は、水酸化ナトリウム、水酸化カリウムおよび水酸化リチウムからなる群から選ばれる少なくとも一つのアルカリの水溶液を用いることが好ましい。アルカリ水溶液の濃度は０．１〜５質量％であるのが好ましい。アルカリ水溶液の温度は、２０〜３５℃であるのが好ましい。
具体的には、例えば、５０ｇ／Ｌ、４０℃のリン酸水溶液、０．５ｇ／Ｌ、３０℃の水酸化ナトリウム水溶液または０．５ｇ／Ｌ、３０℃の水酸化カリウム水溶液が好適に用いられる。
酸水溶液またはアルカリ水溶液への浸せき時間は、８〜６０分であるのが好ましく、１０〜５０分であるのがより好ましく、１５〜３０分であるのが更に好ましい。
【００６８】
＜表面処理＞
処理剤を含有しない電解液を用いて本陽極酸化処理を施した場合には、本陽極酸化処理後、または、その後、更にポアワイド処理を施した後、陽極酸化皮膜の表面に、親水化処理および疎水化処理のいずれかの表面処理を施し、親水性および疎水性のいずれかの表面特性を付与する。なお、処理剤を含有する電解液を用いて本陽極酸化処理を施した場合であっても、その後、表面処理を行うことは可能である。
【００６９】
親水化処理は、その方法を特に限定されず、例えば、米国特許第２，９４６，６３８号明細書に記載されているフッ化ジルコニウム酸カリウム処理、米国特許第３，２０１，２４７号明細書に記載されているホスホモリブデート処理、英国特許第１，１０８，５５９号に記載されているアルキルチタネート処理、独国特許第１，０９１，４３３号明細書に記載されているポリアクリル酸処理、独国特許第１，１３４，０９３号明細書および英国特許第１，２３０，４４７号明細書に記載されているポリビニルホスホン酸処理、特公昭４４−６４０９号公報に記載されているホスホン酸処理、米国特許第３，３０７，９５１号明細書に記載されているフィチン酸処理、特開昭５８−１６８９３号公報および特開昭５８−１８２９１号公報に記載されている親油性有機高分子化合物と２価の金属との塩による処理、米国特許第３，８６０，４２６号明細書に記載されているように、水溶性金属塩（例えば、酢酸亜鉛）を含む親水性セルロース（例えば、カルボキシメチルセルロース）の層を設ける処理、特開昭５９−１０１６５１号公報に記載されているスルホ基を有する水溶性重合体を塗布する処理が挙げられる。
【００７０】
また、特開昭６２−０１９４９４号公報に記載されているリン酸塩、特開昭６２−０３３６９２号公報に記載されている水溶性エポキシ化合物、特開昭６２−０９７８９２号公報に記載されているリン酸変性デンプン、特開昭６３−０５６４９８号公報に記載されているジアミン化合物、特開昭６３−１３０３９１号公報に記載されているアミノ酸類、特開昭６３−１４５０９２号公報に記載されているカルボキシ基またはヒドロキシ基を含む有機ホスホン酸、特開昭６３−１６５１８３号公報に記載されているアミノ基とホスホン酸基を有する化合物、特開平２−３１６２９０号公報に記載されている特定のカルボン酸誘導体、特開平３−２１５０９５号公報に記載されているリン酸エステル、特開平３−２６１５９２号公報に記載されている１個のアミノ基とリンの酸素酸基１個を持つ化合物、特開平３−２１５０９５号公報に記載されているリン酸エステル、特開平５−２４６１７１号公報に記載されているフェニルホスホン酸等の脂肪族または芳香族ホスホン酸、特開平１−３０７７４５号公報に記載されているチオサリチル酸のようなＳ原子を含む化合物、特開平４−２８２６３７号公報に記載されているリンの酸素酸のグループを持つ化合物等を塗布する処理も挙げられる。
【００７１】
また、ケイ酸ソーダ、ケイ酸カリ等のアルカリ金属ケイ酸塩の水溶液に浸せきさせる方法、親水性ビニルポリマーまたは親水性化合物を塗布して親水化処理を行うのが、好適に挙げられる。
【００７２】
ケイ酸ソーダ、ケイ酸カリ等のアルカリ金属ケイ酸塩の水溶液による親水化処理は、米国特許第２，７１４，０６６号明細書および米国特許第３，１８１，４６１号明細書に記載されている方法および手順に従って行うことができる。
アルカリ金属ケイ酸塩としては、例えば、ケイ酸ナトリウム、ケイ酸カリウム、ケイ酸リチウムが挙げられる。アルカリ金属ケイ酸塩の水溶液は、水酸化ナトリウム、水酸化カリウム、水酸化リチウム等を適当量含有してもよい。
また、アルカリ金属ケイ酸塩の水溶液は、アルカリ土類金属塩または４族（第ＩＶＡ族）金属塩を含有してもよい。アルカリ土類金属塩としては、例えば、硝酸カルシウム、硝酸ストロンチウム、硝酸マグネシウム、硝酸バリウム等の硝酸塩；硫酸塩；塩酸塩；リン酸塩；酢酸塩；シュウ酸塩；ホウ酸塩が挙げられる。４族（第ＩＶＡ族）金属塩としては、例えば、四塩化チタン、三塩化チタン、フッ化チタンカリウム、シュウ酸チタンカリウム、硫酸チタン、四ヨウ化チタン、塩化酸化ジルコニウム、二酸化ジルコニウム、オキシ塩化ジルコニウム、四塩化ジルコニウムが挙げられる。これらのアルカリ土類金属塩および４族（第ＩＶＡ族）金属塩は、単独でまたは２種以上組み合わせて用いられる。
【００７３】
また、親水性層の形成による親水化処理は、特開昭５９−１０１６５１号公報および特開昭６０−１４９４９１号公報に記載されている条件および手順に従って行うこともできる。
この方法に用いられる親水性ビニルポリマーとしては、例えば、ポリビニルスルホン酸、スルホ基を有するｐ−スチレンスルホン酸等のスルホ基含有ビニル重合性化合物と（メタ）アクリル酸アルキルエステル等の通常のビニル重合性化合物との共重合体が挙げられる。また、この方法に用いられる親水性化合物としては、例えば、−ＮＨ2基、−ＣＯＯＨ基およびスルホ基からなる群から選ばれる少なくとも一つを有する化合物が挙げられる。
【００７４】
また、上述した親水化剤を含有する液を、陽極酸化皮膜の表面に塗布し、乾燥させる方法も挙げられる。
【００７５】
疎水化処理は、その方法を特に限定されず、例えば、カルボキシメチルセルロース；デキストリン；アラビアガム；２−アミノエチルホスホン酸等のアミノ基を有するホスホン酸類、置換基を有していてもよいフェニルホスホン酸、ナフチルホスホン酸、アルキルホスホン酸、グリセロホスホン酸、メチレンジホスホン酸、エチレンジホスホン酸等の有機ホスホン酸；置換基を有していてもよいフェニルリン酸、ナフチルリン酸、アルキルリン酸、グリセロリン酸等の有機リン酸；置換基を有していてもよいフェニルホスフィン酸、ナフチルホスフィン酸、アルキルホスフィン酸、グリセロホスフィン酸等の有機ホスフィン酸；グリシン、β−アラニン等のアミノ酸類；トリエタノールアミンの塩酸塩等のヒドロキシ基を有するアミンの塩酸塩等を用いて疎水性層を形成させる方法が挙げられる。これらは単独で用いてもよく、２種以上混合して用いてもよい。
【００７６】
また、疎水性層としては、特開２０００−１０５４６２号公報に記載されている、酸基を有する構成成分とオニウム基を有する構成成分とを有する高分子化合物を含有する層も好適に用いられる。
【００７７】
また、上述した疎水化剤を含有する液を、陽極酸化皮膜の表面に塗布し、乾燥させる方法も挙げられる。
【００７８】
親水化処理および疎水化処理に用いられる塗布方法は特に限定されず、例えば、バーコーター塗布、回転塗布、スプレー塗布、カーテン塗布、浸せき塗布、エアーナイフ塗布、ブレード塗布、ロール塗布等が挙げられる。
【００７９】
＜反応触媒活性を有する金属による封孔処理＞
反応触媒活性を有する金属とは、金属、金属酸化物または金属硫化物の微粒子の状態で、有機物に対して合成反応の触媒活性を有するものであれば、特に制限なく利用できるが、特に工業的に有用な酸化反応および還元反応等の触媒として、顕著な触媒活性を示す、金、白金、パラジウム、ルテニウム、コバルト、ニッケル、銅、マンガン、鉄、バナジウム、クロム、または銀が挙げられる。さらに触媒活性の維持時間が長い（合成反応に繰返し使用することによる劣化が起こりにくい）点で金、白金、パラジウム、ルテニウム、または銀が好適である。
封孔処理の方法は、特に限定されず、従来公知の方法を用いることができる。
例えば、電着法；金属コロイド粒子の分散液を、陽極酸化皮膜を有するアルミニウム部材に塗布し乾燥させる方法が好適に挙げられる。金属は、単一粒子または凝集体であるのが好ましい。
電着法は、従来公知の方法を用いることができる。具体的には、例えば、金電着法の場合、１ｇ／ＬのＨＡｕＣｌ4と７ｇ／ＬのＨ2ＳＯ4を含有する３０℃の分散液に、アルミ
ニウム部材を浸せきさせ、１１Ｖの定電圧（スライダックで調整）で、５〜６分間電着処理する方法が挙げられる。
電着法としては、現代化学，１９９７年１月号，ｐ．５１−５４に銅、スズおよびニッケルを用いた例が詳細に記載されており、この方法を用いることもできる。
【００８０】
金属コロイド粒子を用いる方法に用いられる分散液は、従来公知の方法により得ることができる。例えば、低真空蒸発法による微粒子の作製方法、金属塩の水溶液を還元する金
属コロイド作製方法により得ることができる。
金属コロイド粒子は、平均粒径が１〜２００ｎｍであるのが好ましく、１〜１００ｎｍであるのがより好ましく、２〜８０ｎｍであるのが更に好ましい。
分散液に用いられる分散媒としては、水が好適に用いられる。また、水と混合しうる溶剤、例えば、エチルアルコール、ｎ-プロピルアルコール、ｉ-プロピルアルコール、１-
ブチルアルコール、２-ブチルアルコール、ｔ-ブチルアルコール、メチルセルソルブ、ブチルセルソルブ等のアルコールと、水との混合溶媒も用いることができる。
【００８１】
金属コロイド粒子を用いる方法において、塗布方法は特に限定されず、例えば、バーコーター塗布、回転塗布、スプレー塗布、カーテン塗布、浸せき塗布、エアーナイフ塗布、ブレード塗布、ロール塗布等が挙げられる。
【００８２】
金属コロイド粒子を用いる方法に用いられる分散液としては、例えば、金コロイド粒子の分散液、銀コロイド粒子の分散液が好適に用いられる。
金コロイド粒子の分散液としては、例えば、特開平２００１−８９１４０号公報および特開平１１−８０６４７号公報に記載されているものを用いることができる。また、市販品を用いることもできる。
銀コロイド粒子の分散液は、陽極酸化皮膜から溶出する酸によって影響を受けない点で、銀とパラジウムの合金の粒子を含有するのが好ましい。この場合、合金中のパラジウムの含有量は、５〜３０質量％であるのが好ましい。
【００８３】
分散液を塗布した後、水等の溶媒を用いて適宜洗浄する。これにより、マイクロポアに充填された粒子のみ陽極酸化皮膜に残存し、マイクロポアに充填されなかった粒子は除去される。
【００８４】
封孔処理後の金属の付着量は、１００〜５００ｍｇ／ｍ2であるのが好ましい。
また、封孔処理後の表面空隙率は、２０％以下であるのが好ましい。封孔処理後の表面空隙率は、アルミニウム表面の面積に対する封孔されていないマイクロポアの開口部の面積の合計の割合である。表面空隙率が上記範囲であると、より高い触媒活性が得られる。
【００８５】
ポア径が５０ｎｍ以上である場合は、金属コロイド粒子を用いる方法が好適に用いられる。また、ポア径が５０ｎｍ未満である場合は、電着法が好適に用いられる。両者を組み合わせる方法も好適に用いられる。
【００８６】
＜微細構造体＞
上述したようにして得られた本発明の金属粒子型反応触媒（以下、構造体とも言う）は、金属がマイクロポアを封孔しており、陽極酸化皮膜の表面に粒子状に存在している。
図１は、電着法による封孔処理を施されてなる本発明の構造体の表面を示す模式的な断面図である。図１に示される構造体１０は、陽極酸化皮膜１２のマイクロポア１４を金属１６が充填し、金属１６の表面は、陽極酸化皮膜１２の表面から盛り上がって粒子状となっている。
また、図２は、金属コロイド粒子を用いる方法による封孔処理を施されてなる本発明の構造体の表面を示す模式的な断面図である。図２に示される構造体２０は、陽極酸化皮膜２２のマイクロポア２４を金属２６が充填し、金属２６の表面は、陽極酸化皮膜２２の表面から盛り上がって粒子状となっている。なお、マイクロポア２４の内部には空隙が残っている場合もある（図２中の右側のマイクロポアで顕著である。）。
【００８７】
この金属粒子の間隔は、合成反応触媒としての効果を大きくするためには、一般に短い方が好ましいが、最適な間隔は、金属粒子の大きさや形状の影響を受ける。
したがって、金属粒子の間隔は一概には決定することができないが、概して、１〜４０
０ｎｍの範囲であるのが好ましく、５〜３００ｎｍであるのがより好ましく、１０〜２００ｎｍであるのが更に好ましい。上記範囲であると、合成反応触媒としての効果が大きくなる。
ここで、「金属粒子の間隔」は、隣接する粒子の表面同士の最短距離である。
【実施例】
【００８８】
以下に実施例を示して本発明を具体的に説明する。ただし、本発明はこれらに限定されない。
（実施例１〜１８および比較例１〜５）
１．構造体の作製
第１表および第２表に示されるように、基板に、鏡面仕上げ処理、窪みの形成、本陽極酸化処理、ポアワイド処理、表面処理および封孔処理を順次施して、各構造体を得た。なお、第１表および第２表中、「−」は該当する処理を施していないことを示す。
【００８９】
【表１】
0004654083.tif 000002
【００９０】
【表２】
0004654083.tif 000003
【００９１】
以下、基板および各処理について説明する。
【００９２】
（１）基板
構造体の作製に用いた基板は、以下のとおりである。
基板１：高純度アルミニウム、和光純薬工業社製、純度９９．９９質量％、厚さ０．４ｍｍ基板２：表面層を設けたガラス、アズワン社製、厚さ５ｍｍ
【００９３】
基板２の表面層は、スパッタリング法により、到達圧力：４×１０-6Ｐａ、スパッタ圧力：１０-2Ｐａ、アルゴン流量：２０ｓｃｃｍ、基板：１５０℃制御（冷却有り）、バイアス：なし、スパッタ電源：ＲＣ、スパッタ電力：ＲＦ４００Ｗ、スパッタ材料：アルミニウム純度９９．９９質量％の４Ｎバッキングプレート（協同インターナショナル社製）の条件で、ガラス上に形成された。表面層の厚さは、０．５μｍであった。
なお、表面層の厚さは、ＰＥＴ基板にマスキングを施して、上記と同様の条件で、スパッタリング法の時間を変化させて行い、原子間力顕微鏡（Ａｔｏｍｉｃ  Ｆｏｒｃｅ  Ｍｉｃｒｏｓｃｏｐｅ：ＡＦＭ）でそれぞれの膜厚を測定することにより得られた時間と膜厚との相関検量線を用い、時間を調整することにより、調整した。
また、表面層の純度は、走査型Ｘ線光電子分光分析装置（Ｑｕａｎｔｕｍ  ２０００、アルバック・ファイ社製）を用いて、エッチング用イオン銃で深さ方向に掘りながら全定量分析を行い、異種金属元素の含有率を検量線法によって定量して求めた。その結果、表面層は、スパッタ材料の純度とほぼ同一の純度であった。
【００９４】
（２）鏡面仕上げ処理
上記基板１および２のうち、基板１については、以下の鏡面仕上げ処理を施した。
＜鏡面仕上げ処理＞
研磨布を用いた研磨、バフ研磨および電解研磨をこの順に行うことにより、鏡面仕上げ処理を施した。バフ研磨後には水洗を行った。
研磨布を用いた研磨は、研磨盤（Ｓｔｒｕｅｒｓ  Ａｂｒａｍｉｎ、丸本工業社製）および耐水研磨布（市販品）を用い、耐水研磨布の番手を＃２００、＃５００、＃８００、＃１０００および＃１５００の順に変更しつつ行った。
バフ研磨は、スラリー状研磨剤（ＦＭ  Ｎｏ．３（平均粒径１μｍ）およびＦＭ  Ｎｏ．４（平均粒径０．３μｍ）、いずれもフジミインコーポレーテッド社製）を用いて行った。
電解研磨は、下記組成の電解液（温度７０℃）を用いて、陽極を基板、陰極をカーボン電極とし、１３０ｍＡ／ｃｍ2の定電流で、２分間行った。電源としては、ＧＰ０１１０−３０Ｒ（高砂製作所社製）を用いた。
【００９５】
＜電解液組成＞
・８５質量％リン酸（和光純薬社製試薬）    ６６０ｍＬ
・純水                                    １６０ｍＬ
・硫酸                                    １５０ｍＬ
・エチレングリコール                        ３０ｍＬ
【００９６】
（３）窪みの形成
鏡面仕上げを施した基板１および鏡面仕上げを施していない基板２の表面に、下記（ｉ）および（ｉｉ）のいずれかの方法により、後述する本陽極酸化処理においてマイクロポア形成の開始点となる窪みを形成させた。
【００９７】
（ｉ）集束イオンビーム法（ＦＩＢ法）
集束イオンビーム加工装置を用い、基板２の表面に集束イオンビームを照射して窪みを形成させた。イオン種としてはＧａを用い、加速電圧は３０ｋＶ、イオンビーム径は約３０ｎｍ、イオン電流は約３ｐＡであった。
この際、集束イオンビーム加工装置の二次電子観察機能を用いて、窪みの位置決めを行い、窪み密度および窪みの中心間隔が第２表に示されるハニカムパターン（最密充填構造）になるように、照射を繰り返した。各窪みにおける集束イオンビームの滞在時間は、約１０ｍｓｅｃであった。
【００９８】
（ｉｉ）自己規則化法
第３表に示される電解液の種類、濃度および温度、電圧、電流密度ならびに処理時間で、基板１の表面に自己規則化陽極酸化処理を行い、第３表に示される膜厚および平均ポア径の陽極酸化皮膜を形成させた。自己規則化陽極酸化処理においては、冷却装置としてＮｅｏＣｏｏｌ  ＢＤ３６（ヤマト科学社製）、攪拌加温装置としてペアスターラー  ＰＳ−１００（ＥＹＥＬＡ社製）、電源としてＧＰ０６５０−２Ｒ（高砂製作所社製）を用いた。
【００９９】
【表３】
0004654083.tif 000004
【０１００】
第３表中、リン酸および硫酸は、関東化学社製の試薬を用いた。電流密度は安定時の値を示した。
なお、マイクロポアの平均ポア径は、ＳＥＭ表面写真を画像解析することにより測定した。画像解析の方法を以下に示す。
画像処理ソフト（Ｉｍａｇｅ  Ｆａｃｔｏｒｙ、旭ハイテック社製）を用いて、２値化（大津の方法）を実行し、その後、２値化画像の形状解析を、黒穴埋め、黒膨張および黒収縮の順に実行した。ついで、写真に写し出された長さを計測バーを使って入力した。更に、形状特徴を抽出し、等価円直径を出力して、等価円直径分布から平均ポア径を算出した。
【０１０１】
ついで、陽極酸化皮膜が形成された基板を、８５質量％リン酸水溶液（関東化学社製）１００ｇ、無水クロム酸（関東化学社製）３０ｇおよび純水１５００ｇからなる処理液（液温５０℃）に浸せきさせて、陽極酸化皮膜を溶解させる脱膜処理を行った。
また、陽極酸化皮膜の膜厚の経時変化量および処理時間から、以下のようにして脱膜速度を算出したところ、４μｍ／ｈｒであった。なお、脱膜処理後の陽極酸化皮膜の膜厚は、０．１μｍ以下であった。
【０１０２】
＜脱膜速度の算出＞
脱膜処理中、１時間毎にサンプリングした基板を、折り曲げ、ひび割れ部分の側面（破断面）について、超高分解能型ＳＥＭ（日立Ｓ-９００、日立製作所社製）を使用して、
１２Ｖという比較的低加速電圧で、導電性を付与する蒸着処理等を施すことなしに観察し、膜厚を測定した。サンプリングは、１回につき１０箇所を無作為抽出し、膜厚の平均を求めた。膜厚の誤差は±１０％の範囲にあった。
【０１０３】
（４）本陽極酸化処理
窪みを形成させた基板に本陽極酸化処理を施した。本陽極酸化処理は、１ｍｏｌ／Ｌリン酸水溶液に、第４表に示される処理剤を第４表に示される量で添加させて得られる電解液（第４表に液温を示す。）中に基板を浸せきさせ、第４表に示される電圧で、１回または複数回、電解処理を施すことにより行った。
電解処理を複数回行う場合は、１回目は、定電圧の初期設定値Ｖ0に到達したら電解を中断し、２回目は、定電圧の初期設定値０．９×Ｖ0［Ｖ］に到達したら電解を中断し、３回目は、定電圧の初期設定値０．８×Ｖ0［Ｖ］に到達したら電解を中断するというように、ｎ回目は、定電圧の初期設定値｛１−０．１×（ｎ−１）｝×Ｖ0に到達したら電解を中断することを複数回繰り返した。
【０１０４】
処理剤は、以下のとおりである。
親水化剤１：コロイダルシリカ、スノーテックスＳＴ−Ｏ、日産化学工業社製、ＳｉＯ2含有量２０質量％、粒子径１０〜２０ｎｍ、ｐＨ２．０〜４．０
親水化剤２：コロイダルアルミナ、アルミナゾル２００、日産化学工業社製、Ａｌ2Ｏ3含有量１０質量％、ＣＨ3ＣＯＯＨ含有量３．５質量％以下、羽毛状、酢酸安定型
疎水化剤：変性スチレン・ブタジエン共重合体系ラテックス、Ｎｉｐｏｌ  ＬＸ４０７ＡＳ、日本ゼオン社製、平均粒径１００〜１４０ｎｍ、ｐＨ５〜６
【０１０５】
また、陽極酸化皮膜の膜厚を上記と同様の方法により測定し、増加分を第４表に示した。
更に、陽極酸化皮膜を形成してから２４時間および１か月経過した後、陽極酸化皮膜の表面に空気中で水滴（液滴直径２ｍｍ）を滴下し、３０秒後に支持体表面と水滴表面とのなす角度（空中水滴接触角）を測定した。測定には、接触角計（ＣＡ−Ｓ１５０、協和界面科学社製）を用いた。なお、測定は試料上の異なる５点で行い、その平均値を求めた。
結果を第４表に示す。第４表中、「拡張濡れ」とは、濡れ性が高く、水滴が測定時までに拡張するように形状変化して、接触角を測定することができなかったことを示す。
【０１０６】
【表４】
0004654083.tif 000005
【０１０７】
（５）ポアワイド処理
ポアワイド処理は、基板を、濃度５０ｇ／Ｌのリン酸水溶液（液温３０℃）に、３０分間浸せきさせることにより行った。
【０１０８】
（６）表面処理
表面処理は、親水化処理、疎水化処理１および疎水化処理２のいずれかを行った。
親水化処理は、２．５質量％の３号ケイ酸ナトリウム水溶液（液温３０℃）に、陽極酸化皮膜の表面を１０秒間浸せきさせることにより行った。
疎水化処理１は、下記組成の処理液（液温２５℃）を、乾燥後の塗布量が２ｍｇ／ｍ2となるように塗布し乾燥させることにより行った。
【０１０９】
＜処理液組成＞
・β−アラニン（関東化学社製）    ０．２ｇ
・メタノール                  １００ｇ
・水                              １ｇ
【０１１０】
疎水化処理２は、ＣＦ3ＣＦ2ＣＨ2ＣＨ2Ｓｉ（ＯＣＨ2ＣＨ3）3（ＳＩＨ５８１４．２
、チッソ社製）のメタノール溶液を、乾燥後の塗布量が２ｍｇ／ｍ2となるように塗布し乾燥させることにより行った。
【０１１１】
（７）封孔処理
封孔処理は、封孔処理１および封孔処理２のいずれかを行った。
＜封孔処理１（金コロイド粒子を用いる方法）＞
０．０５質量％のＨＡｕＣｌ4水溶液１．５ｍＬに１質量％のクエン酸水溶液１．５ｍ
Ｌを添加して、アルコールランプを用いて室温から徐々に加熱し、赤紫色に変化した状態で加熱を停止し、室温まで冷却して得た金コロイド粒子分散液（金コロイド粒子の平均粒径１２０ｎｍ）に、支持体を１分間浸せきさせた後、水洗し乾燥させた。
【０１１２】
＜封孔処理２（電着法）＞
１ｇ／ＬのＨＡｕＣｌ4と７ｇ／ＬのＨ2ＳＯ4を含有する３０℃の分散液に、支持体を
浸せきさせ、１１Ｖの定電圧（スライダックで調整）で、５分３０秒間電着処理した。
【０１１３】
上記で得られた構造体を、窒素酸化物ＮＯｘの炭化水素によるＮ２への還元反応触媒として利用し、窒素への転化率を調べた。また、該構造体表面をｍｍサイズのステンレスで
できた流路内に置いた微小リアクターを作成し、同時に比較した。即ち、金属粒子構造体を細くカットし、それをステンレスの管の中に挿入してステンレス管を加熱し、その流路にガスを送り込むことで、流路に存在する金属ナノ粒子構造体にガスが吸着し反応する。すなわち流路自体が反応容器となる。
【０１１４】
＜実験条件＞  
本発明の構造体を設置した流路径１００ｍｍ、２０ｍｍおよび2ｍｍの筒状の加熱反応装置を組み、ＧＣ―ＭＡＳＳ分析装置へ一方を繋ぐ。もう一方から下記反応ガスを流し、ＧＣ−ＭＡＳＳ装置で得られた化合物を同定した。
〔反応ガス〕
１０００ｐｐｍＮＯ＋１０００ｐｐｍプロピレン＋５ｖｏｌ％Ｏ２＋５．１ｖｏｌ％Ｈ2Ｏ
〔流量：空間速度〕
２００００ｍｌ／ｈ（触媒1ｇ当たり）
〔加熱温度〕
３５０℃
結果を第５表に示す。
【０１１５】
【表５】
0004654083.tif 000006
【０１１６】
表１〜４から明らかなように、本発明の金属粒子型反応触媒は経時安定性も良好でかつ規則正しい粒子径と配向を持った量産化可能な金属粒子型反応触媒を与える。
また、表５から明らかなように、高い触媒能を有する。さらに該触媒を微小リアクター内部に用いることで、さらに効率的に目的の反応に対する転化率を向上できることが分かる。
【図面の簡単な説明】
【０１１７】
【図１】電着法による封孔処理を施されてなる本発明の構造体の表面を示す模式的な断面図である。
【図２】金属コロイド粒子を用いる方法による封孔処理を施されてなる本発明の構造体の表面を示す模式的な断面図である。
【図３】微小リアクターの内部に設置した金属粒子型反応触媒として使用される場合の、図１に示される本発明の構造体の表面を示す模式的な断面図である。
【符号の説明】
【０１１８】
１０、２０  構造体
１２  陽極酸化皮膜  
１４  マイクロポア
１６、２６  金属
１８  金属表面の反応物
【図１】
0004654083.tif 000007
【図２】
0004654083.tif 000008
【図３】
0004654083.tif 000009